"加熱処理が施された生体溶解性無機繊維と、バインダーと、を含む無機繊維質ペーパー。結晶化温度未満の温度で加熱処理した請求項1に記載された無機繊維質ペーパー。300~1300°Cで加熱処理した請求項1又は2に記載された無機繊維質ペーパー。300~1100°Cで加熱処理した請求項1~3のいずれかに記載された無機繊維質ペーパー。400~1100°Cで加熱処理した請求項1~4のいずれかに記載された無機繊維質ペーパー。500~1100°Cで加熱処理した請求項1~5のいずれかに記載された無機繊維質ペーパー。500~900°Cで加熱処理した請求項1~6のいずれかに記載された無機繊維質ペーパー。前記生体溶解性無機繊維が、以下の組成を有する請求項1~7のいずれかに記載された無機繊維質ペーパー。SiO2、Al2O3とZrO2とTiO2の合計50~82重量CaOとMgOとの合計18~50重量前記生体溶解性無機繊維が、以下の組成を有する請求項1~7のいずれかに記載された無機繊維質ペーパー。SiO250~82重量CaOとMgOとの合計10~43重量前記生体溶解性無機繊維が、以下の組成を有する請求項1~9のいずれかに記載された無機繊維質ペーパー。SiO266~82重量CaO1~9重量MgO10~30重量Al2O33重量以下前記生体溶解性無機繊維が、以下の組成を有する請求項1~9のいずれかに記載された無機繊維質ペーパー。SiO266~82重量CaO10~34重量MgO3重量以下Al2O35重量以下Al2O3の含有量が0~3重量である請求項8,9,11のいずれかに記載された無機繊維質ペーパー。圧縮加熱後の復元率が60以上である請求項1~12のいずれかに記載された無機繊維質ペーパー。非晶質の生体溶解性無機繊維に加熱処理を施す第一工程と、前記加熱処理が施された前記生体溶解性無機繊維と、バインダーとを含む無機繊維質ペーパーを抄造する第二工程と、を含む無機繊維質ペーパーの製造方法。前記第一工程の前記加熱処理において、前記生体溶解性無機繊維を、その結晶化温度未満の温度で加熱する請求項14に記載された無機繊維質ペーパーの製造方法。加熱及び又は保温のための設備であって、請求項1~13のいずれかに記載された無機繊維質ペーパーが組み込まれた設備。しかしながら、無機繊維として従来の生体溶解性無機繊維を含む無機繊維質ペーパーは、圧縮加熱後の復元率が小さいという問題があった。本発明は、上記課題に鑑みて為されたものであって、圧縮加熱後の復元率に優れた無機繊維質ペーパー及びその製造方法並びに設備を提供することをその目的の一つとする。上記課題を解決するための本発明の一実施形態に係る無機繊維質ペーパーは、加熱処理が施された生体溶解性無機繊維と、バインダーと、を含むことを特徴とする。本発明によれば、圧縮加熱後の復元率に優れた無機繊維質ペーパーを提供することができる。また、前記無機繊維質ペーパーは、圧縮加熱後の復元率が60以上であることとしてもよい。上記課題を解決するための本発明の一実施形態に係る無機繊維質ペーパーの製造方法は、非晶質の生体溶解性無機繊維に加熱処理を施す第一工程と、前記加熱処理が施された前記生体溶解性無機繊維と、バインダーと、を含む無機繊維質ペーパーを抄造する第二工程と、を含むことを特徴とする。本発明によれば、圧縮加熱後の復元率に優れた無機繊維質ペーパーの製造方法を提供することができる。また、前記第一工程の前記加熱処理において、前記生体溶解性無機繊維を、その結晶化温度未満の温度で加熱することとしてもよい。また、上記課題を解決するための本発明の一実施形態に係る設備は、加熱及び又は保温のための設備であって、前記いずれかの無機繊維質ペーパーが組み込まれたことを特徴とする。本発明によれば、圧縮加熱後の復元率に優れた無機繊維質ペーパーを備えた設備を提供することができる。本発明によれば、圧縮加熱後の復元率に優れた無機繊維質ペーパー及びその製造方法並びに設備を提供することができる。以下に、本発明の一実施形態について説明する。なお、本発明は、本実施形態に限られるものではない。まず、本実施形態に係る無機繊維質ペーパーの製造方法以下、本方法という。について説明する。本方法は、非晶質の生体溶解性無機繊維に加熱処理を施す第一工程以下、加熱処理工程という。と、当該加熱処理が施された当該生体溶解性無機繊維と、バインダーと、を含む無機繊維質ペーパーを抄造する第二工程以下、抄造工程という。と、を含む。加熱処理工程においては、まず、非晶質の生体溶解性無機繊維を準備する。生体溶解性無機繊維は、無機繊維であって生体溶解性例えば、生体の肺に吸入されても当該生体内で分解される性質を有するものであれば特に限られない。生体溶解性無機繊維は少なくとも一部が非晶質であり、非晶質であることは粉末X線回析XRD測定で確認される。生体溶解性無機繊維は、例えば、40°Cにおける生理食塩水溶解率が1以上の無機繊維である。生理食塩水溶解率は、例えば、次のようにして測定される。すなわち、先ず、無機繊維を200メッシュ以下に粉砕して調製された試料1g及び生理食塩水150mLを三角フラスコ容積300mLに入れ、40°Cのインキュベーターに設置する。次に、三角フラスコに、毎分120回転の水平振動を50時間継続して加える。その後、ろ過により得られた濾液に含有されている各元素の濃度mg/LをICP発光分析装置により測定する。そして、測定された各元素の濃度と、溶解前の無機繊維における各元素の含有量質量と、に基づいて、生理食塩水溶解率を算出する。すなわち、例えば、測定元素が、ケイ素Si、マグネシウムMg、カルシウムCa及びアルミニウムAlである場合には、次の式により、生理食塩水溶解率Cを算出する;C=[ろ液量L×a1a2a3a4×100]/[溶解前の無機繊維の質量mg×b1b2b3b4/100]。この式において、a1、a2、a3及びa4は、それぞれ測定されたケイ素、マグネシウム、カルシウム及びアルミニウムの濃度mg/Lであり、b1、b2、b3及びb4は、それぞれ溶解前の無機繊維におけるケイ素、マグネシウム、カルシウム及びアルミニウムの含有量質量である。生体溶解性無機繊維のSiO2含有量は、例えば、50~82質量であることとしてもよい。SiO2含有量は、63~81質量であることが好ましく、66~80質量であることがより好ましく、71~76質量であることがさらに好ましい。すなわち、生体溶解性無機繊維は、例えば、SiO2含有量が50~82質量であり、CaO含有量とMgO含有量との合計が10~40質量の無機繊維である。CaO含有量とMgO含有量との合計は、18~40質量であることが好ましく、20~34質量であることがより好ましい。これらCaO含有量とMgO含有量との合計の範囲は、上述したSiO2含有量の範囲と任意に組み合わせることができる。生体溶解性無機繊維のSiO2含有量が上記の範囲であることによって、当該生体溶解性無機繊維は、生体溶解性に加えて、優れた耐熱性をも有することとなる。生体溶解性無機繊維のCaO含有量は、例えば、10~34質量であることとしてもよい。すなわち、生体溶解性無機繊維は、例えば、SiO2含有量が50~82質量であり、CaO含有量が10~34質量の無機繊維以下、SiO2/CaO繊維ということがある。であることとしてもよい。CaO含有量は、12~35質量であることが好ましく、21~26質量であることがより好ましい。これらCaO含有量の範囲は、上述したSiO2含有量の範囲、上述したCaO含有量とMgO含有量との合計の範囲と任意に組み合わせることができる。生体溶解性無機繊維のMgO含有量は、例えば、1質量以下すなわち、0~1質量であることとしてもよい。すなわち、生体溶解性無機繊維は、例えば、SiO2含有量が60~82質量であり、CaO含有量が10~34質量であり、MgO含有量が1質量以下のSiO2/CaO繊維であることとしてもよい。MgO含有量は、0.9質量以下であることが好ましく、0.8質量以下であることがより好ましい。これらMgO含有量の範囲は、上述したSiO2含有量の範囲、上述したCaO含有量とMgO含有量との合計の範囲、上述したCaO含有量の範囲と任意に組み合わせることができる。生体溶解性無機繊維のMgO含有量は、1質量超、且つ20質量以下であることとしてもよい。すなわち、生体溶解性無機繊維は、例えば、SiO2含有量が50~82質量であり、MgO含有量が1質量超、且つ20質量以下の無機繊維であることとしてもよい。MgO含有量は、2~19質量であることが好ましく、3~19質量であることがより好ましい。これらMgO含有量の範囲は、上述したSiO2含有量の範囲、上述したCaO含有量とMgO含有量との合計の範囲と任意に組み合わせることができる。また、生体溶解性無機繊維は、例えば、SiO2含有量が50~82質量好ましくは72~80質量であり、MgO含有量が9~31質量好ましくは14~22質量、CaO含有量が1~9質量好ましくは1~8質量の生体溶解性無機繊維以下、SiO2/MgO繊維ということがある。であることとしてもよい。生体溶解性無機繊維は、例えば、SiO2含有量、MgO含有量及びCaO含有量の合計が97質量以上すなわち、97~100質量であることとしてもよい。SiO2含有量、MgO含有量及びCaO含有量の合計は、97.5質量以上であることが好ましく、98質量以上であることがより好ましい。これらSiO2含有量、MgO含有量及びCaO含有量の合計の範囲は、上述したSiO2含有量の範囲、上述したCaO含有量とMgO含有量との合計の範囲、上述したCaO含有量の範囲、上述したMgO含有量の範囲と任意に組み合わせることができる。なお、生体溶解性無機繊維は、SiO2と、アルカリ土類金属酸化物例えば、MgO及びCaOの少なくとも一方と、に加えて、さらに他の成分を含有してもよい。すなわち、生体溶解性無機繊維は、例えば、アルミナAl2O3、チタニアTiO2及びジルコニアZrO2、酸化鉄Fe2O3、酸化マンガンMnO、酸化カリウムK2Oからなる群より選択される1種又は2種以上をさらに含有してもよく、また、含有しなくてもよい。具体的に、生体溶解性無機繊維がAl2O3を含有する場合、Al2O3含有量は、例えば、5重量以下、3.5重量以下又は3重量以下とできる。また、1重量以上又は2重量以上とできる。好ましくは0~3質量、より好ましくは1~3質量である。この範囲でAl2O3を含むと耐火性に優れ適度な水溶性を有するようになり加工しやすくなる。この場合、生体溶解性無機繊維は、例えば、SiO2含有量、MgO含有量、CaO含有量及びAl2O3含有量の合計が98質量以上すなわち、98~100質量又は99質量以上すなわち、99~100質量であることとしてもよい。具体的に、以下の組成の生体溶解性無機繊維を例示できる。SiO2とAl2O3とZrO2とTiO2との合計50~82重量CaOとMgOとの合計18~50重量さらに、以下の組成の生体溶解性無機繊維を例示できる。SiO250~82重量CaOとMgOとの合計10~43重量生体溶解性繊維は、MgOを多く含むMgシリケート繊維と、CaOを多く含むCaシリケート繊維に大別できる。Mgシリケート繊維として以下の組成を例示できる。SiO266~82重量CaO1~9重量MgO10~30重量Al2O33重量以下他の酸化物2重量未満Caシリケート繊維として以下の組成を例示できる。以下の組成の繊維は加熱後の生体溶解性、耐火性に優れる。SiO266~82重量例えば、68~80重量、70~80重量、71~80重量又は71~76重量とできるCaO10~34重量例えば、20~30重量又は21~26重量とできるMgO3重量以下例えば、1重量以下とできるAl2O35重量以下例えば3.5重量以下又は3重量以下とできる。また、1重量以上又は2重量以上とできる他の酸化物2重量未満上記の生体溶解性無機繊維は、他の成分として、アルカリ金属酸化物K2O、Na2O等、Fe2O3、ZrO2、TiO2、P2O4、B2O3、R2O3RはSc,La,Ce,Pr,Nd,Sm,Eu,Gd,Tb,Dy,Ho,Er,Tm,Yb,Lu,Y又はこれらの混合物から選択される等を1以上含んでもよく、含まなくてもよい。他の酸化物は、それぞれ、0.2重量以下又は0.1重量以下としてよい。生体溶解性無機繊維の平均繊維径は、無機繊維質ペーパーが好適に製造される範囲であれば特に限られず、例えば、1~10μmであり、好ましくは2~6μmである。平均繊維径が1μm未満である場合には、生体溶解性無機繊維が破断し易くなるため、無機繊維質ペーパーの強度が低くなりやすい。また、平均繊維径が10μmを超える場合には、製造される無機繊維質ペーパーの密度が低くなりすぎるため、当該無機繊維質ペーパーの強度が低くなりやすい。生体溶解性無機繊維の平均繊維長は、無機繊維質ペーパーが好適に製造される範囲であれば特に限られず、例えば、1~200mmであり、好ましくは1~100mmである。平均繊維長が上記範囲内にあることにより、適切な密度を有する無機繊維質ペーパーを製造しやすくなる。次に、加熱処理工程においては、上述のようにして準備した非晶質の生体溶解性無機繊維以下、未処理繊維という。に加熱処理を施し、当該加熱処理が施された当該生体溶解性無機繊維以下、加熱処理繊維という。を得る。加熱処理の条件例えば、温度及び時間は、加熱処理繊維を含む無機繊維質ペーパーの圧縮加熱後の復元率が、当該加熱処理繊維に代えて未処理繊維を含む無機繊維質ペーパーのそれに比べて高くなる範囲で決定されれば特に限られない。なお、圧縮加熱後の復元率は、無機繊維質ペーパーを圧縮した状態すなわち、無機繊維質ペーパーの厚みが低減された状態で加熱した後に、当該無機繊維質ペーパーの厚みが復元する割合圧縮加熱前の厚みに対する圧縮加熱後の厚みの割合である。すなわち、加熱処理は、例えば、加熱処理繊維を含む無機繊維質ペーパーを、その厚さが50となるように圧縮した状態で500°Cにて3時間加熱した後の復元率が、未処理繊維を含む無機繊維質ペーパーのそれに比べて高くなる条件例えば、当該復元率が60以上となる条件で行う。加熱処理における加熱温度以下、加熱処理温度という。は、例えば、300~1300°Cであり、好ましくは300~1100°C、より好ましくは400~1100°C、さらに好ましくは500~1100°Cである。例えば、500~1100°Cであり、好ましくは500~900°Cである。ただし、生体溶解性無機繊維を、その結晶化温度以上の温度で加熱して、当該生体溶解性無機繊維の一部を結晶化させる場合、加熱後の生体溶解性は、加熱前に比べて低下することがある。そこで、加熱処理においては、未処理繊維を、その結晶化温度未満の温度で加熱することとしてもよい。なお、未処理繊維の結晶化温度は、例えば、TG-DTA熱重量-示差熱測定により測定される。尚、結晶化温度は、未処理繊維の化学組成に応じて変化するため、当該結晶化温度未満の加熱処理温度は一概に決定できない。従って、加熱処理温度は、結晶化温度未満であって、300°C、400°C又は500°C以上とすることができる。結晶化温度未満の温度で加熱処理を行うことにより、加熱処理繊維の生体溶解性の低下が効果的に回避され、また、脆化され難くなる。また、比較的高い加熱処理温度で加熱処理が施された加熱処理繊維を含む無機繊維質ペーパーは、その圧縮加熱後の復元率が100を超えることがある。加熱処理温度は、例えば、加熱処理繊維を含む無機繊維質ペーパーの圧縮加熱後の復元率例えば、その厚さが50となるように圧縮された状態で500°Cにて3時間加熱された後の復元率が100以下となる範囲であってもよい。100以下であると密度が比較的高く好ましい。具体的に、例えば、加熱処理において、未処理繊維を450~550°Cの温度で加熱する。この場合、圧縮加熱後における無機繊維質ペーパーの密度の低下を効果的に防止しつつ、当該無機繊維質ペーパーの当該圧縮加熱後の復元率が効果的に高められる。さらに、未処理繊維の結晶化温度が550°Cより高い場合には、加熱処理による加熱処理繊維の脆化及び生体溶解性の低下を効果的に回避することもできる。加熱処理における加熱時間以下、加熱処理時間という。は、加熱処理繊維を含む無機繊維質ペーパーの圧縮加熱後の復元率が、当該加熱処理繊維に代えて未処理繊維を含む無機繊維質ペーパーのそれに比べて高くなる範囲であれば、特に限られない。すなわち、加熱処理時間は、例えば、1分~48時間であり、好ましくは3分~24時間である。次に、抄造工程においては、上述の加熱処理工程で準備した加熱処理繊維と、バインダーと、を含む無機繊維質ペーパーを抄造する。すなわち、まず、加熱処理繊維とバインダーとを含む原料を調製する。バインダーは、加熱処理繊維を結着するものであれば特に限られず、有機バインダー及び無機バインダーの一方又は両方を使用することができる。有機バインダーは、例えば、アクリル酸エステル樹脂、スチレンアクリル樹脂等のアクリル樹脂、エチレン酢酸ビニル樹脂、酢酸ビニル樹脂、スチレンブタジエン樹脂、澱粉及びポリアクリルアミドからなる群より選択される1種又は2種以上である。無機バインダーは、例えば、アニオン性のコロイダルシリカ、カチオン性のコロイダルシリカ等のコロイダルシリカ、ヒュームドシリカ、ジルコニアゾル、チタニアゾル、アルミナゾル、ベントナイト、カオリンからなる群より選択される1種又は2種以上である。原料溶媒を除くにおいて、加熱処理繊維の含有量は、例えば、80~99.5質量であり、バインダー有機バインダー及び無機バインダーの一方又は両方の含有量は、例えば、0.5~20質量である。さらに、例えば、加熱処理繊維の含有量が85~99質量であり、バインダーの含有量が1~15質量であることが好ましく、また、加熱処理繊維の含有量が85~95質量であり、バインダーの含有量が15~5質量であることがより好ましい。原料は、加熱処理繊維及びバインダーに加えて、さらに他の成分を含有してもよい。すなわち、原料は、例えば、耐火性無機粉末をさらに含有してもよい。耐火性無機粉末は、例えば、シリカ、アルミナ、チタニア、ジルコニア、窒化ケイ素、炭化ケイ素等のセラミックス粉末、及び/又はカーボンブラック等の炭素粉末である。他の成分の含有量は、後述する溶媒を除いた総量に対して、例えば、5質量以下又は3質量以下である。原料は、加熱処理繊維、バインダー及び必要に応じてその他の成分を溶媒と混合することにより調製する。溶媒は、加熱処理繊維及びバインダーを混合し分散するものであれば特に限られず、例えば、水例えば、蒸留水、イオン交換水、水道水、地下水、工業用水及び/又は極性有機溶媒例えば、エタノール、プロパノール等の1価のアルコール類、エチレングリコール等の2価のアルコール類であり、好ましくは水である。こうして調製された無機繊維質ペーパーの原料は、抄造に適した流動性のある組成物いわゆるスラリー等である。抄造工程においては、こうして調製された原料から、無機繊維質ペーパーを抄造する。抄造は、例えば、市販の抄造装置を使用して好ましく行うことができる。本実施形態に係る無機繊維質ペーパー以下、本ペーパーという。は、このような本方法により好ましく製造される。すなわち、本ペーパーは、上述の加熱処理繊維と、バインダーと、を含む無機繊維質ペーパーである。本ペーパーに含まれる加熱処理繊維のSiO2含有量は、例えば、50~82質量である。この場合、本ペーパーは、加熱処理繊維のSiO2含有量が比較的大きいことによって、優れた耐熱性を有することとなる。本ペーパーに含まれる加熱処理繊維のCaO含有量は、例えば、10~34質量である。すなわち、この加熱処理繊維は、例えば、SiO2含有量が50~82質量であり、CaO含有量が10~34質量のSiO2/CaO繊維である。本ペーパーに含まれる加熱処理繊維のMgO含有量は、例えば、1質量以下である。すなわち、この加熱処理繊維は、例えば、SiO2含有量が50~82質量であり、CaO含有量が10~34質量であり、MgO含有量が1質量以下のSiO2/CaO繊維である。上記の他、加熱処理繊維の組成の例示は、本方法について記載した通りである。本ペーパーに含まれるバインダーは、上述のとおり、有機バインダー及び無機バインダーの一方又は両方である。すなわち、本ペーパーは、例えば、有機バインダーを含み無機バインダーを含まないこととしてもよく、有機バインダー及び無機バインダーを含むこととしてもよく、無機バインダーを含み有機バインダーを含まないこととしてもよい。本ペーパーにおける加熱処理繊維及びバインダーの含有量は、特に限られず、その用途や求められる特性によって適宜決定される。例えば、本ペーパーにおいて、加熱処理繊維の含有量は80~99.5質量である。より具体的に、例えば、本ペーパーにおいて、加熱処理繊維の含有量は90~98質量であり、バインダーの含有量は2~10質量である。本ペーパーの厚さは、特に限られず、その用途や求められる特性によって適宜決定される。すなわち、本ペーパーの厚さは、例えば、0.1~8mmであり、好ましくは0.5~6mmである。本ペーパーの坪量は、特に限られず、その用途や求められる特性によって適宜決定される。すなわち、本ペーパーの坪量は、例えば、10~2800g/m2であり、好ましくは75~1800g/m2である。本ペーパーの密度は、特に限られず、その用途や求められる特性によって適宜決定される。すなわち、本ペーパーの密度は、例えば、0.1~0.35g/cm3であり、好ましくは0.15~0.3g/cm3である。本ペーパーは、生体溶解性無機繊維として加熱処理繊維を含有することにより、圧縮加熱後の復元率が効果的に向上している。すなわち、本ペーパーは、例えば、圧縮加熱後の復元率が60以上である。より具体的に、本ペーパーは、例えば、その厚さが50となるように圧縮された状態で500°Cにて3時間加熱された後の復元率が60以上である。より具体的に、復元率は、例えば、60~100であり、好ましくは60~80であり、より好ましくは60~70である。本ペーパーは、様々な用途に適用される。すなわち、本ペーパーは、例えば、加熱及び又は保温のための設備に使用される。具体的に、本ペーパーは、例えば、熱処理装置、工業炉、焼却炉、燃焼機器、アルミニウム溶湯装置、温水ボイラー、給湯器、家庭用ガスコンロ等におけるシール材例えば、ガスケット、脱硝用触媒緩衝材、石油ストーブ芯として使用される。次に、本実施形態に係る具体的な実施例について説明する。[無機繊維質ペーパーの製造]第一の生体溶解性無機繊維として、SiO2含有量が73質量、CaO含有量が21~26質量、MgO含有量が1質量以下、Al2O3を1~3質量の非晶質のSiO2/CaO繊維以下、繊維Aという。を準備した。繊維Aの結晶化温度は895°Cであった。また、第二の生体溶解性無機繊維として、SiO2含有量が76質量、CaO含有量が1~9質量、MgO含有量が14~22質量、Al2O3を1~2質量の非晶質のSiO2/MgO繊維以下、繊維Bという。を準備した。繊維Bの結晶化温度は857°Cであった。さらに、繊維A及び繊維Bにそれぞれ加熱処理を施した。加熱処理温度は、300°C、400°C、500°C、600°C、700°C、800°C、900°C、1000°C又は1100°Cとした。加熱処理時間は3時間とした。次に、無機繊維質ペーパーを製造した。すなわち、加熱処理が施された繊維A又は繊維Bを100重量部と、アクリル樹脂AG-100:固形分50、昭和電工株式会社製を12重量部と、硫酸バンド硫酸アルミニウム:0.2溶液、大明化学工業株式会社製を1.2重量部と、ポリアクリルアミドDS414:0.5溶液、星光PMC株式会社製を0.1重量部と、を2000重量部の水と混合して、原料スラリーを調製した。そして、市販の抄造装置を使用して、原料スラリーの抄造を行い、無機繊維質ペーパーを製造した。また、加熱処理が施された繊維A又は繊維Bに代えて、加熱処理が施されていない繊維A又は繊維Bを使用して、同様に、無機繊維質ペーパーを製造した。製造された無機繊維質ペーパーは、いずれも、厚さが0.5~6mm、坪量が75~1800g/m2、密度が0.15~0.3g/cm3であった。[復元率の評価]上述のようにして製造された無機繊維質ペーパーの圧縮加熱後の復元率を評価した。すなわち、まず、各無機繊維質ペーパーの任意の箇所から、幅25mm、長さ50mmの試験片を3つずつ切り出し、各試験片の厚さ圧縮加熱前の厚さをノギスで測定した。次いで、この圧縮加熱前の厚さを100として、その厚さが50になるまで試験片を圧縮した。さらに、圧縮された状態の試験片を、500±15°Cの電気炉内に載置し、3時間保持することで圧縮加熱を行った。その後、試験片を圧縮加熱から解放した。圧縮加熱を解放してから0.5時間後の試験片の厚さ圧縮加熱後の厚さをノギスで測定した。そして、試験片の圧縮加熱前の厚さに対する圧縮加熱後の厚さの割合を復元率として算出した。図1には、復元率を評価した結果を示す。図1において、横軸は、無機繊維質ペーパーに含まれる繊維A又は繊維Bに施された加熱処理の加熱処理温度°Cを示しただし、未処理は、無機繊維質ペーパーに含まれる繊維A又は繊維Bが加熱処理を施されていなかったことを示す。、縦軸は、各加熱処理温度で加熱処理が施された繊維A又は繊維Bを含む無機繊維質ペーパーの圧縮加熱後の復元率を示す。図1において、黒塗りの四角印は繊維Aを含む無機繊維質ペーパーの復元率を示し、白抜きの丸印は繊維Bを含む無機繊維質ペーパーの復元率を示す。なお、各印に係る復元率は、3つの試験片について得られた値の算術平均値である。図1に示すように、無機繊維質ペーパーに含まれる繊維A又は繊維Bとして加熱処理繊維を使用した場合加熱処理温度が300~1100°Cである場合には、無機繊維質ペーパーに含まれる繊維A又は繊維Bとして未処理繊維を使用した場合図中の未処理の場合に比べて、復元率が高くなる傾向があった。すなわち、無機繊維質ペーパーに含まれる生体溶解性無機繊維として加熱処理繊維を使用することによって、圧縮加熱後の復元率が向上することが確認された。なお、加熱処理温度が900°C以上すなわち、繊維A及び繊維Bの結晶化温度以上の場合には、加熱処理温度がより低い場合に比べて、無機繊維質ペーパーに含まれる繊維A又は繊維Bが脆化する傾向があった。また、加熱処理温度が600~900°Cの場合には、復元率が100を超えた。すなわち、この場合、圧縮加熱後の無機繊維質ペーパーは膨張し、その密度は低減された。これに対し、加熱処理温度が500°Cの場合には、無機繊維質ペーパーの膨張及び加熱処理繊維の脆化を効果的に回避しつつ、当該無機繊維質ペーパーの復元率を顕著に向上させることができ、特に好ましかった。"